(57)【要約】【課題】溶融加工中に溶融粘度が上昇し難く、ハロゲン含有量が少ないポリスルホンを製造する。【解決手段】ジハロゲノスルホン化合物とジヒドロキシ化合物とを、溶媒中、炭酸のアルカリ金属塩の存在下に重縮合させた後、塩基性化合物と混合し、得られた混合物を所定温度で、この所定温度で水を発生する金属化合物と混合した後、アルキル化剤及び／又はアラルキル化剤と混合する。溶媒としては、非プロトン性溶媒が好ましく用いられ、水を発生する金属化合物としては、金属水酸化物が好ましい用いられる。【選択図】なし【特許請求の範囲】
【請求項１】
ジハロゲノスルホン化合物とジヒドロキシ化合物とを、溶媒中、炭酸のアルカリ金属塩の存在下に重縮合させた後、塩基性化合物と混合し、得られた混合物を所定温度で、前記所定温度で水を発生する金属化合物と混合した後、アルキル化剤及び／又はアラルキル化剤と混合することを特徴とするポリスルホンの製造方法。
【請求項２】
前記所定温度が、１００〜３５０℃である請求項１に記載の製造方法。
【請求項３】
末端にハロゲン原子を有する前記ポリスルホンが、下記式（１）で表される繰返し単位を有するポリスルホンである請求項１又は２に記載の製造方法。
式（１）：−Ｐｈ1−ＳＯ2−Ｐｈ2−Ｏ−
（Ｐｈ1及びＰｈ2は、それぞれ独立に、フェニレン基を表す。前記フェニレン基にある水素原子は、それぞれ独立に、アルキル基、アリール基又はハロゲン原子で置換されていてもよい。）
【請求項４】
前記塩基性化合物が、炭酸のアルカリ金属塩である請求項１〜３のいずれかに記載の製造方法。
【請求項５】
前記溶媒が、非プロトン性溶媒である請求項１〜４のいずれかに記載の製造方法。
【請求項６】
前記金属化合物が、金属水酸化物である請求項１〜５のいずれかに記載の製造方法。
【請求項７】
前記金属化合物の使用量が、前記金属化合物が発生する水の量で表して、前記ポリスルホンに対し、０．０１〜１０モル倍である請求項１〜６のいずれかに記載の製造方法。
【請求項８】
前記アルキル化剤及び／又はアラルキル化剤が、ハロゲン化アルキル及び／又はハロゲン化アラルキルである請求項１〜７のいずれかに記載の製造方法。
【請求項９】
前記ポリスルホン中のハロゲン含有量が、９００質量ｐｐｍ以下である請求項１〜８のいずれかに記載の製造方法。
【請求項１０】
前記ポリスルホンの還元粘度が、０．２〜０．７ｄｌ／ｇである請求項１〜１０のいずれかに記載の製造方法。
【発明の詳細な説明】
【技術分野】
【０００１】
本発明は、ポリスルホンを製造する方法に関する。
【背景技術】
【０００２】
ポリスルホンは、耐熱性や耐薬品性に優れることから、電気・電子部品の材料をはじめ、各種用途への適用が検討されている。ポリスルホンの製造は、通常、溶媒中、塩基性化合物を用いて、ジハロゲノスルホン化合物とジヒドロキシ化合物とを重縮合させることにより行われ、その際、ジハロゲノスルホン化合物をジヒドロキシ化合物より過剰に用いることにより、末端にハロゲン原子を有するポリスルホン（以下「ハロゲン末端ポリスルホン」ということがある。）を得ることができ、ジヒドロキシ化合物をジハロゲノスルホン化合物より過剰に用いることにより、末端にヒドロキシル基及び／又はその塩を有するポリスルホン（以下「ヒドロキシ末端ポリスルホン」ということがある。）を得ることができる。
【０００３】
ヒドロキシ末端ポリスルホンは、そのヒドロキシ末端の反応性を活かして、塗料やエポキシ硬化剤やアロイ化剤として好ましく検討されているが、その反応性のため、溶融状態で粘度が上昇し易く、射出成形材料や押出成形材料の如き溶融成形材料としては不向きである。そこで、溶融成形材料として、ハロゲン末端ポリスルホンが好ましく検討されているが、その製造条件によっては多少のヒドロキシ末端を含み、溶融粘度上昇の問題がやはり生じうる。また、近年、環境負荷低減の社会的要求が益々高まっており、プラスチックの分野ではハロゲン低減が課題となるため、ハロゲン末端ポリスルホンの使用制限の問題も生じうる。ここで、前者の溶融粘度上昇の問題は、ヒドロキシ末端をアルキル化剤でアルキル化することにより解消しうるが（例えば特許文献１、２参照）、かかる技術では後者の使用制限の問題が依然として残る。
【先行技術文献】
【特許文献】
【０００４】
【特許文献１】特開昭５３−１２９９１号公報
【特許文献２】特開昭５３−１６０９８号公報
【発明の概要】
【発明が解決しようとする課題】
【０００５】
そこで、本発明の目的は、溶融加工中に溶融粘度が上昇し難く、ハロゲン含有量が少ないポリスルホンを製造しうる方法を提供することにある。
【課題を解決するための手段】
【０００６】
前記目的を達成するため、本発明は、ジハロゲノスルホン化合物とジヒドロキシ化合物とを、溶媒中、炭酸のアルカリ金属塩の存在下に重縮合させた後、塩基性化合物と混合し、得られた混合物を所定温度で、前記所定温度で水を発生する金属化合物と混合した後、アルキル化剤及び／又はアラルキル化剤と混合することを特徴とするポリスルホンの製造方法を提供する。
【発明の効果】
【０００７】
本発明によれば、溶融加工中に溶融粘度が上昇し難く、ハロゲン含有量が少ないポリスルホンを製造することができる。
【発明を実施するための形態】
【０００８】
ポリスルホンは、典型的には、２価の芳香族基（芳香族化合物から、その芳香環に結合した水素原子を２個除いてなる残基）とスルホニル基（−ＳＯ2−）と酸素原子とを含む繰返し単位を有する樹脂である。ポリスルホンは、耐熱性や耐薬品性の点から、下記式（１）で表される繰返し単位（以下、「繰返し単位（１）」ということがある。）を有することが好ましく、さらに、下記式（２）で表される繰返し単位（以下、「繰返し単位（２）」ということがある。）や、下記式（３）で表される繰返し単位（以下、「繰返し単位（３）」ということがある。）等の他の繰返し単位を１種以上有していてもよい。
【０００９】
（１）−Ｐｈ1−ＳＯ2−Ｐｈ2−Ｏ−
【００１０】
（Ｐｈ1及びＰｈ2は、それぞれ独立に、フェニレン基を表す。前記フェニレン基にある水素原子は、それぞれ独立に、アルキル基、アリール基又はハロゲン原子で置換されていてもよい。）
【００１１】
（２）−Ｐｈ3−Ｒ−Ｐｈ4−Ｏ−
【００１２】
（Ｐｈ3及びＰｈ4は、それぞれ独立に、フェニレン基を表す。前記フェニレン基にある水素原子は、それぞれ独立に、アルキル基、アリール基又はハロゲン原子で置換されていてもよい。Ｒは、アルキリデン基、酸素原子又は硫黄原子を表す。）
【００１３】
（３）−(Ｐｈ5)n−Ｏ−
【００１４】
（Ｐｈ5は、フェニレン基を表す。前記フェニレン基にある水素原子は、それぞれ独立に、アルキル基、アリール基又はハロゲン原子で置換されていてもよい。ｎは、１〜３の整数を表す。ｎが２以上である場合、複数存在するＰｈ5は、互いに同一であっても異なっていてもよい。）
【００１５】
Ｐｈ1〜Ｐｈ5のいずれかで表されるフェニレン基は、ｐ−フェニレン基であってもよいし、ｍ−フェニレン基であってもよいし、ｏ−フェニレン基であってもよいが、ｐ−フェニレン基であることが好ましい。前記フェニレン基にある水素原子を置換していてもよいアルキル基の例としては、メチル基、エチル基、ｎ−プロピル基、イソプロピル基、ｎ−ブチル基、イソブチル基、ｓ−ブチル基、ｔ−ブチル基、ｎ−ヘキシル基、２−エチルヘキシル基、ｎ−オクチル基及びｎ−デシル基が挙げられ、その炭素数は、通常１〜１０である。前記フェニレン基にある水素原子を置換していてもよいアリール基の例としては、フェニル基、ｏ−トリル基、ｍ−トリル基、ｐ−トリル基、１−ナフチル基及び２−ナフチル基が挙げられ、その炭素数は、通常６〜２０である。前記フェニレン基にある水素原子がこれらの基で置換されている場合、その数は、前記フェニレン基毎に、それぞれ独立に、通常２個以下であり、好ましくは１個以下である。
【００１６】
Ｒであるアルキリデン基の例としては、メチレン基、エチリデン基、イソプロピリデン基及び１−ブチリデン基が挙げられ、その炭素数は、通常１〜５である。
【００１７】
ポリスルホンは、繰返し単位（１）を、全繰返し単位の合計に対して、５０モル％以上有することが好ましく、８０モル％以上有することがより好ましく、繰返し単位として実質的に繰返し単位（１）のみを有することがさらに好ましい。なお、ポリスルホンは、繰返し単位（１）〜（３）を、それぞれ独立に、２種以上有してもよい。
【００１８】
本発明では、ポリスルホンを、それを構成する繰返し単位に対応するジハロゲノスルホン化合物とジヒドロキシ化合物とを重縮合させることにより、製造する。例えば、繰返し単位（１）を有する樹脂は、ジハロゲノスルホン化合物として下記式（４）で表される化合物（以下、「化合物（４）」ということがある。）を用い、ジヒドロキシ化合物として下記式（５）で表される化合物（以下、「化合物（５）」ということがある。）を用いることにより、製造することができる。また、繰返し単位（１）と繰返し単位（２）とを有する樹脂は、ジハロゲノスルホン化合物として化合物（４）を用い、ジヒドロキシ化合物として下記式（６）で表される化合物（以下、「化合物（６）」ということがある。）を用いることにより、製造することができる。また、繰返し単位（１）と繰返し単位（３）とを有する樹脂は、ジハロゲノスルホン化合物として化合物（４）を用い、ジヒドロキシ化合物として下記式（７）で表される化合物（以下、「化合物（７）」ということがある。）を用いることにより、製造することができる。
【００１９】
（４）Ｘ1−Ｐｈ1−ＳＯ2−Ｐｈ2−Ｘ2
【００２０】
（Ｘ1は及びＸ2は、それぞれ独立に、ハロゲン原子を表す。Ｐｈ1及びＰｈ2は、前記と同義である。）
【００２１】
（５）ＨＯ−Ｐｈ1−ＳＯ2−Ｐｈ2−ＯＨ
【００２２】
（Ｐｈ1及びＰｈ2は、前記と同義である。）
【００２３】
（６）ＨＯ−Ｐｈ3−Ｒ−Ｐｈ4−ＯＨ
【００２４】
（Ｐｈ3、Ｐｈ4及びＲは、前記と同義である。）
【００２５】
（７）ＨＯ−(Ｐｈ5)n−ＯＨ
【００２６】
（Ｐｈ5及びｎは、前記と同義である。）
【００２７】
前記重縮合は、炭酸のアルカリ金属塩の存在下に、溶媒中で行われる。炭酸のアルカリ金属塩は、正塩である炭酸アルカリであってもよいし、酸性塩である重炭酸アルカリ（炭酸水素アルカリ）であってもよいし、両者の混合物であってもよく、炭酸アルカリとしては、炭酸ナトリウムや炭酸カリウムが好ましく用いられ、重炭酸アルカリとしては、重炭酸ナトリウムや重炭酸カリウムが好ましく用いられる。溶媒としては、非プロトン性溶媒が好ましく用いられ、中での、ジメチルスルホキシド、１−メチル−２−ピロリドン、スルホラン（１，１−ジオキソチラン）、１，３-ジメチル−２−イミダゾリジノン、１，３−ジエチル−２−イミダゾリジノン、ジメチルスルホン、ジエチルスルホン、ジイソプロピルスルホン、ジフェニルスルホン、Ｎ，Ｎ−ジメチルアセトアミド等の極性溶媒が好ましく用いられる。
【００２８】
前記重縮合において、仮に副反応が生じなければ、ジハロゲノスルホン化合物とジヒドロキシ化合物とのモル比が１：１に近いほど、炭酸のアルカリ金属塩の使用量が多いほど、重縮合温度が高いほど、また、重縮合時間が長いほど、得られるポリスルホンの重合度が高くなり易く、還元粘度が高くなり易いが、実際は、副生する水酸化アルカリ等により、ハロゲノ基のヒドロキシル基への置換反応や解重合等の副反応が生じ、この副反応により、得られるポリスルホンの重合度が低下し易く、還元粘度が低下し易いので、この副反応の度合いも考慮して、所望の還元粘度を有するポリスルホンが得られるように、ジハロゲノスルホン化合物とジヒドロキシ化合物とのモル比、炭酸のアルカリ金属塩の使用量、重縮合温度及び重縮合時間を調整することが好ましい。
【００２９】
前記重縮合で得られるポリスルホンは、その還元粘度が、好ましくは０．２〜０．９ｄｌ／ｇ、より好ましくは０．３〜０．８ｄｌ／ｇ、さらに好ましくは０．３５〜０．７６ｄｌ／ｇ、特に好ましくは０．４〜０．６ｄｌ／ｇである。還元粘度は重合度の目安となり、前記重縮合で得られるポリスルホンの還元粘度が高いほど、最終的に得られる末端にアルコキシル基及び／又はアラリキルオキシル基を有するポリスルホン（以下「アルコキシ末端ポリスルホン」ということがある。）の還元粘度が高くなり易く、すなわち重合度が高くなり易く、耐熱性や強度・剛性に優れたものとなるが、あまり高いと、溶融温度や溶融粘度が高くなり易く、その成形に必要な温度が高くなり易く、また、溶媒に対する溶解性が低くなり易い。
【００３０】
前記重縮合により得られた反応混合物を塩基性化合物と混合し、この混合物を所定温度で、この所定温度で水を発生する化合物と混合する。これにより、ヒドロキシ末端の割合が高いポリスルホンを短時間で製造することができる。
【００３１】
塩基性化合物としては、例えば、炭酸リチウム、炭酸ナトリウム、炭酸カリウム、炭酸セシウム、炭酸水素リチウム、炭酸水素ナトリウム、炭酸水素カリウム等の炭酸のアルカリ金属塩、水酸化リチウム、水酸化ナトリウム、水酸化カリウム、水酸化ルビジウム、水酸化セシウム等のアルカリ金属の水酸化物、酢酸ナトリウム、酢酸カリウム等の酢酸のアルカリ金属塩、炭酸カルシウム、炭酸水素マグネシウム、炭酸水素カルシウム、炭酸水素バリウム等の炭酸のアルカリ土類金属塩、水酸化マグネシウム等のアルカリ土類金属の水酸化物、テトラメチルアンモニウムヒドロキシド、テトラエチルアンモニウムヒドロキシド等の４級アンモニウムの水酸化物、トリメチルアミン、トリエチルアミン等の三級アミン、ジメチルアミン、ジエチルアミン等の二級アミン、メチルアミン、エチルアミン等の一級アミン、及びアンモニアが挙げられ、それらの２種以上を用いてもよい。中でも、取り扱い易さから、炭酸ナトリウム、炭酸カリウム、水酸化ナトリウム及び水酸化カリウムが好ましく、炭酸ナトリウム及び炭酸カリウムがより好ましい。
【００３２】
塩基性化合物の使用量は、ハロゲン末端ポリスルホンに対し、通常０．００１〜１モル倍、好ましくは０．００５〜０．５モル倍、より好ましくは０．００５〜０．１モル倍、さらに好ましくは０．０１〜０．０６モル倍である。塩基性化合物の使用量がまり多いと、塩基性化合物が溶解しきれず反応が不均一になったり、塩基性化合物がポリスルホン中に残存したり、ポリスルホンが着色したりし易くなる。塩基性化合物の使用量があまり多いと、加水分解が進み難くなる。
【００３３】
水を発生する金属化合物としては、例えば、水酸化物（ＭIＯＨ、ＭII（ＯＨ）2、ＭIII（ＯＨ）3等）、酸化物の水和物（ＭI2Ｏ・Ｈ2Ｏ、ＭIIＯ・Ｈ2Ｏ、ＭIII2Ｏ3・３Ｈ2Ｏ等）、水酸化物の水和物、オキシ水酸化物の水和物及び結晶水を含む各種金属塩が挙げられ、それらの２種以上を用いてもよい。中でも、水酸化アルミニウム（結晶性アルミナ水和物）が好ましく、その例としては、ギブサイト（Ａｌ2Ｏ3・Ｈ2Ｏ（示性式Ａｌ（ＯＨ）3）、バイアライト（ａ）、バイアライト（ｂ）、ノルストランダイト、ジアスポア（Ａｌ2Ｏ3・Ｈ2Ｏ（示性式ＡｌＯ（ＯＨ）））、ベーマイト、トーダイト（５Ａｌ2Ｏ3・Ｈ2Ｏ（示性式Ａｌ5Ｏ7（ＯＨ）））、擬ベーマイト（Ａｌ2Ｏ3・ｎＨ2Ｏ（示性式ＡｌＯ（ＯＨ）・ｎＨ2Ｏ））、及びアルミノゲル（Ａｌ2Ｏ3・（Ｈ2Ｏ）ｎ）が挙げられる。
【００３４】
水を発生する金属化合物は、３５０℃以下の温度で水を発生するものであることが好ましい。水を発生する温度があまり高いと、当該温度まで温度を上げられる溶媒が限られ、また、そのような高温ではポリスルホンが分解し易く、着色し易くなる。
【００３５】
水を発生する金属化合物の使用量は、それが発生する水の量で表して、ポリスルホンに対し、好ましくは０．０１〜１０モル倍、より好ましくは０．１〜１０モル倍、さらに好ましくは０．１〜６モル倍である。水を発生する金属化合物の使用量があまり多いと、得られるヒドロキシ末端ポリスルホンの分子量が低下したり、水酸化物残渣が多くなり、ポリスルホンの回収洗浄が困難になったりし易くなる。水を発生する金属化合物の使用量があまり少ないと、反応が進み難く、ヒドロキシ末端が導入され難くなる。
【００３６】
反応温度は、用いる水を発生する金属化合物が水を発生する温度より高くする必要があり、逆に言えば、水を発生する金属化合物としては、混合物の加熱温度より高い温度で水を発生するものを用いる必要がある。混合物の加熱温度は、好ましくは１００〜３５０℃、より好ましくは１５０〜３００℃、さらに好ましくは２００〜３００℃である。混合物の加熱温度があまり高いと、使用できる溶媒が限られ、また、ポリスルホンが分解し易く、着色し易くなる。混合物の加熱温度があまり低いと、反応が進み難く、ヒドロキシ末端が導入され難くなる。
【００３７】
反応時間は、好ましくは１分〜１時間、より好ましくは５分〜１時間、さらに好ましくは５〜３０分、特に好ましくは５〜１０分であり、本発明によれば、このような短時間でも、ハロゲン含有量が低減され、ヒドロキシ末端の割合が高いポリスルホンを得ることができ、ポリスルホンの分解反応や着色を抑制できる。
【００３８】
反応系は塩基性化合物を含み、かつ、高温であるため、ヒドロキシ末端ポリスルホンが酸化され易いことから、反応雰囲気は酸素を含まないことが好ましく、窒素等の不活性ガス雰囲気下に反応を行うことが好ましい。
【００３９】
次いで、得られた反応混合物を、アルキル化剤及び／又はアラルキル化剤と混合して、反応混合物中のヒドロキシ末端ポリスルホンをアルキル化及び／又はアラルキル化することにより、アルコキシ末端ポリスルホンを得る。
【００４０】
アルキル化剤としては、塩化アルキルや塩化ｔ−ブチルの如き塩化アルキル等のハロゲン化アルキルが好ましく用いられ、それらの２種以上を用いてもよい。アラルキル化剤としては、塩化ベンジルの如き塩化アラルキル等のハロゲン化アラルキルが好ましく用いられ、それらの２種以上を用いてもよい。
【００４１】
アルキル化及び／又はアラルキル化は、ガス状のアルキル化剤及び／又はアラルキル化剤を、ヒドロキシ末端ポリスルホンを含む反応混合物に吹き込むことにより行うことが好ましい。
【００４２】
反応混合物から、重縮合で使用した炭酸のアルカリ金属塩、副生したアルカリ金属ハロゲン化物等のアルカリ金属塩、加水分解で使用した塩基性化合物、その反応生成物、及び金属化合物の残渣を、濾過器や遠心分離器等で除去することにより、ポリスルホンが溶媒に溶解してなる溶液を得ることができる。その溶液から溶媒を除去することで、ポリスルホン樹脂が得られる。溶媒の除去には、ポリスルホンの溶液から、直接、溶媒を留去する方法や、ポリスルホンの溶液を一旦、ポリスルホンの貧溶媒におとして、ポリスルホンを析出させ、濾過や遠心分離等で分離して得る方法がとられる。貧溶媒としては、例えば、メタノール、エタノール、イソプロパノール、ブタノール等のアルコール類、アセトニトリル等のニトリル、及び水が挙げられ、それらの２種以上を用いてもよい。また、これらの貧溶媒に、ポリスルホンが析出可能な範囲で重合反応溶媒などのポリスルホンの良溶媒が含まれてもよい。さらに、ポリスルホンの析出状態を制御するために界面活性剤等の添加剤を添加してもよい。
【００４３】
または、比較的高融点の溶媒が重合溶媒として用いられる場合には、濾過や遠心分離により得られるポリスルホンが溶媒に溶解してなる溶液を冷却固化させ、その固溶体を粉砕した後、水と、芳香族ポリスルホン樹脂に対して溶解力を持たず、かつ、溶媒に対して溶解力をもつ抽出溶媒とを用いて、炭酸のアルカリ金属塩、副生したアルカリ金属ハロゲン化物等のアルカリ金属塩、塩基化合物、その反応性生物、及び溶媒を抽出除去する方法も可能である。
【００４４】
この際、粉砕粒径は、抽出効率や抽出時の作業性から、中心粒径として５０〜２０００μｍであることが好ましい。粉砕粒径があまり大きいと、抽出効率が悪く、あまり小さいと、溶液抽出の際に固結したり、抽出後に濾過や乾燥を行う際に目詰まりを起こしたりするため、好ましくない。粉砕粒径は、１００〜１５００μｍであることがより好ましく、２００〜１０００μｍであることがさらに好ましい。
【００４５】
抽出溶媒としては、例えば重合溶媒にジフェニルスルホンを使用した場合、アセトンとメタノールとの混合溶媒を用いることができる。ここで、アセトンとメタノールとの混合比は、抽出効率や、ポリスルホン粉体の固着性から決めるのがよい。
【００４６】
こうして得られるアルコキシ末端ポリスルホンは、そのハロゲン含有量が、好ましくは９００質量ｐｐｍ以下、より好ましくは５００質量ｐｐｍ以下である。また、その還元粘度が、好ましくは０．２〜０．７ｄｌ／ｇ、より好ましくは０．４〜０．７ｄｌ／ｇである。
【実施例】
【００４７】
〔ポリスルホンの還元粘度の測定〕
ポリスルホン約１ｇをＮ，Ｎ−ジメチルホルムアミドに溶解させて、その容量を１ｄｌとし、この溶液の粘度（η）を、オストワルド型粘度管を用いて、２５℃で測定した。また、溶媒であるＮ，Ｎ−ジメチルホルムアミドの粘度（η0）を、オストワルド型粘度管を用いて、２５℃で測定した。前記溶液の粘度（η）と前記溶媒の粘度（η0）から、比粘性率（（η−η0）／η0）を求め、この比粘性率を、前記溶液の濃度（約１ｇ／ｄｌ）で割ることにより、ポリスルホンの還元粘度（ｄｌ／ｇ）を求めた。
【００４８】
〔ポリスルホン中の塩素含有量の測定〕
ポリスルホンを石英ボートに秤量し、酸素燃焼させ、発生ガスをアルカリ水に吸収させてイオンクロマトグラフィーにより定量した。
【００４９】
［ポリスルホンの溶融粘度の測定］
フローテスター（（株）島津製作所の「ＣＦＴ−５００Ｄ型」）を用いて、ポリスルホン約２ｇを、内径１ｍｍ及び長さ１０ｍｍのノズルを有するダイを取り付けたシリンダーに充填し、４００℃に加熱した後、５分後、３０分後のポリスルホンの溶融粘度を測定した。
【００５０】
実施例１
撹拌機、窒素導入管、温度計、及び先端に受器を付したコンデンサーを備えた容量２０００ｍｌの重合槽に、４，４’−ジクロロジフェニルスルホン６１４．２ｇ（２．１４モル）、４，４’−ジヒドロキシジフェニルスルホン５２５．０ｇ（２．１０モル）、及び重合溶媒としてジフェニルスルホン７８４．０ｇを入れ、系内に窒素ガスを流通させながら１８０℃まで昇温した後、無水炭酸カリウム３００．８ｇを加え、２９０℃まで徐々に昇温し、２９０℃で２時間反応させた。
【００５１】
次いで、ジフェニルスルホン７８４．０ｇを加えて１８０℃まで降温させ、微粉状の無水炭酸カリウム１．９８ｇを添加し、５分間撹拌して分散させた後、水酸化アルミニウム５．０ｇを添加し、１５分間攪拌した。ここで、水酸化アルミニウムとして、住友化学（株）の「ＣＷ−３７５ＨＴ」を用いた。この水酸化アルミニウムは、昇温速度１０℃／分でのＤＳＣ測定にて、吸熱開始２００℃、吸熱ピーク３００℃を有しており、理論放出水分量は３４．６質量％である。
【００５２】
攪拌終了後、塩化メチルガスを３０分吹き込み、直ちに反応液を１５０℃で熱時濾過して、水酸化アルミニウム残渣及び炭酸カリウム残渣を濾別し、その濾液を冷却固化させた後、粉砕し、中心粒径４００μｍの粉体を得た。この粉体を、アセトンとメタノールとの混合溶媒１０００ｍｌで２回の抽出洗浄を行い、さらに水１０００ｍｌを用いて２回洗浄した後、１５０℃で乾燥させて、白色粉末状のポリスルホンを得た。収量は１６０．８ｇ、還元粘度は０．４１ｄｌ／ｇ、塩素含有量は２５０ｐｐｍであった。また、溶融粘度は、１９３ＭＰａ（５分後）、１９５ＭＰａ（３０分後）であり、安定した溶融熱安定性を示した。
【００５３】
実施例２
４，４’−ジクロロジフェニルスルホンを６０９．３ｇ（２．１２モル）用い、４，４’−ジヒドロキシジフェニルスルホンを５２５．０ｇ（２．１０モル）用い、重合溶媒としてジフェニルスルホン７８４．０ｇを用い、無水炭酸カリウム３００．８ｇを用いたこと以外は、実施例１と同様に実施した。収量は１５８．２ｇ、還元粘度は０．７５ｄｌ／ｇ、塩素含有量は２１０ｐｐｍであった。また、溶融粘度は、３６２ＭＰａ（５分後）、３６５ＭＰａ（３０分後）であり、安定した溶融熱安定性を示した。